【事件の表示】
　特願２０１１−２７６１５２「粘着剤、粘着シートおよびディスプレイ」拒絶査定不服審判事件〔平成２５年６月２７日出願公開、特開２０１３−１２７０１２〕について、次のとおり審決する。
【結　論】
　本件審判の請求は、成り立たない。
【理　由】
第１　手続の経緯
   
　本願は，平成２３年１２月１６日の出願であって，平成２５年４月１８日に手続補正書が提出され，同年５月２４日付けで拒絶理由が通知され，同年７月５日に意見書とともに手続補正書が提出されたが，同年８月７日付けで拒絶査定がなされ，それに対して，同年１１月１５日に拒絶査定不服審判が請求されると同時に手続補正書が提出され，同年１２月１９日に審判請求書の手続補正書（方式）が提出され，平成２６年２月１２日付けで前置報告がなされ，同年８月８日に上申書が提出され，当審において同年同月２９日付けで拒絶理由が通知され，同年１０月２７日に意見書とともに手続補正書が提出されたものである。
       
       
       
第２　本願発明について
      
１．　平成２６年１０月２７日付け手続補正（以下「本件補正」という。）後の特許請求の範囲の請求項１の記載は，以下のとおりである。
「アクリル系共重合体（Ａ）と，ポリイソシアネート系硬化剤（Ｂ）（ただし，トリレンジイソシアネートのトリメチロールプロパンアダクト体を除く）及びシランカップリング剤（Ｃ）とを含み，
　前記アクリル系共重合体（Ａ）は，ＳＰ値８（ｃａｌ／ｃｍ3）1/2以上９．００（ｃａｌ／ｃｍ3）1/2未満のアルキル基含有エチレン性不飽和単量体（Ａ１）４０〜８０重量％と，ＳＰ値９．００（ｃａｌ／ｃｍ3）1/2以上１５（ｃａｌ／ｃｍ3）1/2以下の極性基含有エチレン性不飽和単量体（Ａ２）２０〜６０重量％とをラジカル重合してなり，
　前記ＳＰ値８（ｃａｌ／ｃｍ3）1/2以上９．００（ｃａｌ／ｃｍ3）1/2未満のアルキル基含有エチレン性不飽和単量体（Ａ１）は，水酸基（ａ１），アミド基（ａ２），アミノ基（ａ３），およびニトリル基（ａ４）からなる群より選択される１種以上の極性基を有し，かつホモポリマーのガラス転移温度（Ｔｇ）が，−４０℃以上１２０℃以下であり，
　前記アクリル系共重合体（Ａ）の重量平均分子量が，２０万〜１００万であることを特徴とするタッチパネル用粘着剤。」 
 　 
２．　ところで，請求項１の記載（上記１．）は，例えば，「ＳＰ値８（ｃａｌ／ｃｍ3）1/2以上９．００（ｃａｌ／ｃｍ3）1/2未満のアルキル基含有エチレン性不飽和単量体（Ａ１）」と関連する記載についてみたとき，「水酸基（ａ１），アミド基（ａ２），アミノ基（ａ３），およびニトリル基（ａ４）からなる群より選択される１種以上の極性基を有し」と特定する記載と明らかに矛盾していることから，その記載の技術的意義が一義的に明確に理解できないものとなっている。
　
３．　そして，本件補正により補正された明細書（以下，「本願明細書」という。下線は，当審による。）には，「
ＳＰ値が９．００以上１５以下の極性基を有するエチレン性不飽和単量体（Ａ２）
水酸基
（ａ１）
アミド基
（ａ２）
アミノ基
（ａ３）
ニトリル基
（ａ４）
　また，
単量体（Ａ２）は，そのホモポリマーのガラス転移温度（Ｔｇ）が−４０℃以上１２０℃以下であることも好ましい。
　そうすると，本件補正後の請求項１において，「ＳＰ値８（ｃａｌ／ｃｍ3）1/2以上９．００（ｃａｌ／ｃｍ3）1/2未満のアルキル基含有エチレン性不飽和単量体（Ａ１）」を特定するものとされる「水酸基（ａ１），アミド基（ａ２），アミノ基（ａ３），およびニトリル基（ａ４）からなる群より選択される１種以上の極性基を有し，かつホモポリマーのガラス転移温度（Ｔｇ）が，−４０℃以上１２０℃以下であり」との記載は，本願明細書の記載によれば「ＳＰ値９．００（ｃａｌ／ｃｍ3）1/2以上１５（ｃａｌ／ｃｍ3）1/2以下の極性基を有するエチレン性不飽和単量体（Ａ２）」を特定するものとされているのであるから，当該記載を「ＳＰ値８（ｃａｌ／ｃｍ3）1/2以上９．００（ｃａｌ／ｃｍ3）1/2未満のアルキル基含有エチレン性不飽和単量体（Ａ１）」を特定するものとする点は，本願明細書の記載に照らして一見して誤記であることが明らかであるといえる。
　
４．　特許出願に係る発明の要旨認定は，特段の事情のない限り，特許請求の範囲の記載に基づいてされるべきである。しかし，特許請求の範囲の請求項１の記載は，上記２．のとおり，その技術的意義が一義的に明確に理解できないし，また，上記３．のとおり，一見して誤記であることが本願明細書の記載に照らして明らかであるといえるから，本願の請求項１に係る発明（以下，「本願発明」という。）の要旨認定にあたっては，明細書の記載を参酌することが許されるというべきである。
　そこで，本願発明の要旨は，本願明細書の記載を参酌すると，次のとおりのものと認めることができる。
　
「アクリル系共重合体（Ａ）と，ポリイソシアネート系硬化剤（Ｂ）（ただし，トリレンジイソシアネートのトリメチロールプロパンアダクト体を除く）及びシランカップリング剤（Ｃ）とを含み，
　前記アクリル系共重合体（Ａ）は，ＳＰ値８（ｃａｌ／ｃｍ3）1/2以上９．００（ｃａｌ／ｃｍ3）1/2未満のアルキル基含有エチレン性不飽和単量体（Ａ１）４０〜８０重量％と，ＳＰ値９．００（ｃａｌ／ｃｍ3）1/2以上１５（ｃａｌ／ｃｍ3）1/2以下の極性基含有エチレン性不飽和単量体（Ａ２）２０〜６０重量％とをラジカル重合してなり，
　前記ＳＰ値８（ｃａｌ／ｃｍ3）1/2以上９．００（ｃａｌ／ｃｍ3）1/2未満のアルキル基含有エチレン性不飽和単量体（Ａ１）は，ブチルアクリレートおよび２−エチルヘキシルアクリレートの少なくともいずれかを含み，
　前記極性基を有するエチレン性不飽和単量体（Ａ２）は，水酸基（ａ１），アミド基（ａ２），アミノ基（ａ３），およびニトリル基（ａ４）からなる群より選択される１種以上の極性基を有し，かつホモポリマーのガラス転移温度（Ｔｇ）が，−４０℃以上１２０℃以下であり，
　前記アクリル系共重合体（Ａ）の重量平均分子量が，２０万〜１００万であることを特徴とするタッチパネル用粘着剤。」
    
    
    
第３　当審における拒絶理由の概要
　
　当審における平成２６年８月２９日付けで通知した拒絶理由（以下，「当審拒絶理由」という。）の概要は，以下のとおりのものを含むものである。
      
「本願発明は，その優先日前に頒布された刊行物である国際公開第２０１１／１１１５７６号に記載された発明に基いて，その優先日前にその発明の属する技術の分野における通常の知識を有する者が容易に発明をすることができたものであるから，特許法第２９条第２項の規定により特許を受けることができない。」
    
    
    
第４　本願発明に対する判断
    
１．本願発明
　本願発明は，上記第２で認定のとおりのものである。
      
２．刊行物
国際公開第２０１１／１１１５７６号（当審拒絶理由で引用した刊行物１。以下，「引用例１」という。）
　
３．引用例１の記載事項
（１）　本願の優先日前に頒布された刊行物である引用例１には，以下のとおりのことが記載されている（下線は，当審による。）。
ア　「[請求項１］　全光線透過率が８８％以上，内部ヘイズが１．５％以下，ｂ*値が−０．５〜０．５，厚さが１２〜７５μｍであるプラスチックフィルム基材の少なくとも片面側に，ホモポリマーを形成した際のガラス転移温度が−１０℃以上であるモノマーを必須のモノマー成分として形成されたアクリル系ポリマーを含有し，かつ，２３℃における貯蔵弾性率が０．８×１０5〜５．０×１０5Ｐａであるアクリル系粘着剤層を有し，６０℃，９５％ＲＨの環境下に１２０時間保存した後の水分率が０．６５重量％以上であることを特徴とする光学用粘着シート。
[請求項５］　前記アクリル系ポリマーが，アクリル系ポリマーを形成するモノマー成分全量（１００重量％）に対して，
水酸基含有（メタ）アクリル酸エステルの含有量が５〜３５重量％であるモノマー成分
　
イ　「技術分野
　本発明は，光学部材等の貼り合わせや，光学製品の製造等に用いられる光学用粘着シートに関する。
背景技術
　近年，様々な分野で，液晶ディスプレイ（ＬＣＤ）などの表示装置や，タッチパネルなどの前記表示装置と組み合わせて使用される入力装置が広く用いられるようになってきた。これらの表示装置や入力装置の製造等においては，光学部材を貼り合わせる用途に透明な粘着シート（粘着テープ）が使用されている。例えば，タッチパネルと各種表示装置や光学部材（保護板等）の貼り合わせ，タッチパネルの構成部材の貼り合わせ等に，透明な粘着シートが使用されている（例えば，特許文献１〜４参照）。
・・・
発明が解決しようとする課題
　従って，本発明の目的は，高い無色透明性を有し，耐白化性，高温での接着信頼性，段差吸収性に優れ，さらには加工性にも優れた光学用粘着シートを提供することにある。」（段落0001〜0008）
　
ウ　「[アクリル系粘着剤層]
　本発明のアクリル系粘着剤層は，アクリル系ポリマーを主成分として含有する粘着剤層である。上記アクリル系ポリマーとしては，ホモポリマーを形成した際のガラス転移温度が−１０℃以上であるモノマー（以下，「ホモポリマーのＴｇが−１０℃以上のモノマー」と称する場合がある）を必須のモノマー成分として形成されたアクリル系ポリマーであればよく，特に限定されない。本発明のアクリル系粘着剤層（１００重量％）中の上記アクリル系ポリマーの含有量は，高温での粘着特性，高温高湿条件での外観特性の観点から，６５重量％以上（例えば，６５〜１００重量％）が好ましく，より好ましくは７０〜９９．９９９重量％である。
・・・上記粘着剤組成物には，
さらに必要に応じて，架橋剤やその他の各種の添加剤が含まれていてもよい。
・・・
　上記アクリル系ポリマーは，アクリル系モノマーを必須のモノマー成分（単量体成分）として形成（構成）された重合体であって，かつ，ホモポリマーのＴｇが−１０℃以上のモノマーを必須のモノマー成分として形成されたアクリル系ポリマーである。
　上記アクリル系ポリマーは，特に限定されないが，例えば，
直鎖又は分岐鎖状のアルキル基を有する（メタ）アクリル酸アルキルエステル及び／又は（メタ）アクリル酸アルコキシアルキルエステルを主たるポリマー成分とし，さらに極性基含有モノマーをモノマー成分として形成された重合体であることが好ましい。
　上記の直鎖又は分岐鎖状のアルキル基を有する（メタ）アクリル酸アルキルエステル（以下，単に「（メタ）アクリル酸アルキルエステル」と称する場合がある）としては，例えば，・・・これらの中でも，アルキル基の炭素数が３〜１４の（メタ）アクリル酸アルキルエステルが好ましく，より好ましくはアルキル基の炭素数が３〜１０の（メタ）アクリル酸アルキルエステル，さらに好ましくはアルキル基の炭素数が３〜１０のアクリル酸アルキルエステル，
特に好ましくはアクリル酸２−エチルヘキシル（２ＥＨＡ），アクリル酸ｎ−ブチル（ＢＡ）である
・・・
　なお，
上記の（メタ）アクリル酸アルキルエステル及び／又は（メタ）アクリル酸アルコキシアルキルエステルの含有量は
さらに好ましくは５０〜９５重量％である
　
エ　「上記
極性基含有モノマーとしては，例えば，（メタ）アクリル酸２−ヒドロキシエチル，（メタ）アクリル酸３−ヒドロキシプロピル，（メタ）アクリル酸４−ヒドロキシブチル
などの水酸基（ヒドロキシル基）含有モノマー
　
オ　「本発明のアクリル系粘着剤層を構成するアクリル系ポリマーは，上記のモノマー成分の中でも，ホモポリマーのＴｇが−１０℃以上のモノマーを必須のモノマー成分として形成されている必要がある。ホモポリマーのＴｇが−１０℃以上のモノマーは，ホモポリマーを形成した際のガラス転移温度（Ｔｇ）が−１０℃以上であればよく，上記モノマー成分（（メタ）アクリル酸アルキルエステル，（メタ）アクリル酸アルコキシアルキルエステル，極性基含有モノマー，多官能性モノマーやその他の共重合性モノマー）の中から適宜選択することができる。
　上記ホモポリマーのＴｇが−１０℃以上のモノマーは，ホモポリマーを形成した際のガラス転移温度（Ｔｇ）が−１０℃以上（例えば，−１０〜２５０℃）であり，好ましくは−１０〜２３０℃，より好ましくは−１０〜２００℃である。ホモポリマーを形成した際のＴｇが−１０℃以上のモノマーを用いることによって，高温での接着信頼性が向上する。一方，ホモポリマーを形成した際のＴｇが２５０℃以下のモノマーを用いることにより，アクリル系粘着剤層が硬くなり過ぎず，段差吸収性が向上する。
・・・
上記ホモポリマーのＴｇが−１０℃以上のモノマーとしては，ホモポリマーを形成した際のＴｇが−１０℃以上であればよく，特に限定されないが，例えば，（メタ）アクリル酸イソボルニル，Ｎ−ビニル−２−ピロリドン，Ｎ−ヒドロキシエチル（メタ）アクリルアミド，メタクリル酸メチルなどが挙げられる。なお，上記ホモポリマーのＴｇが−１０℃以上のモノマーは単独で，又は２種以上を組み合わせて使用することができる。これらの中でも，高温での接着信頼性向上の観点から，アクリル酸イソボルニル（ＩＢＸＡ）（ホモポリマーのＴｇ：９４℃），Ｎ−ビニル−２−ピロリドン（ＮＶＰ）（ホモポリマーのＴｇ：５４℃），Ｎ−ヒドロキシエチルアクリルアミド（Ｎ−（２−ヒドロキシエチル）アクリルアミド）（ＨＥＡＡ）（ホモポリマーのＴｇ：９８℃）が好ましい。特に，Ｎ−ビニル−２−ピロリドン，Ｎ−ヒドロキシエチルアクリルアミドを用いると，高温での接着信頼性向上に加えて，後述の粘着シートの水分率を効果的に高めることができるため，好ましい。
　上記アクリル系ポリマーを形成する全モノマー成分（モノマー成分全量）（１００重量％）に対する，ホモポリマーのＴｇが−１０℃以上のモノマーの含有量は，特に制限されないが，５重量％以上（例えば，５〜６０重量％）が好ましく，より好ましくは５〜５０重量％，さらに好ましくは５〜４０重量％，さらに好ましくは８〜４０重量％である。含有量を５重量％以上とすることにより，高温での接着信頼性が向上する。一方，含有量を６０重量％以下とすることにより，アクリル系粘着剤層が硬くなり過ぎず，段差吸収性に優れる。なお，ホモポリマーのＴｇが−１０℃以上のモノマーとして２種以上のモノマーが使用されている場合は，該ホモポリマーのＴｇが−１０℃以上のモノマーの合計含有量が上記範囲を満たせばよい。」（段落0043〜0047）
　
カ　「また，
上記アクリル系ポリマーは，親水性モノマーをモノマー成分として形成された重合体であることが好ましい。
　上記
親水性モノマーとしては，水分に対する親和性が高いモノマーであればよく，特に限定されないが，一般的には，前述の極性基含有モノマーの中から選択することができる。中でも，
水酸基含有（メタ）アクリル酸エステル
が好ましい
　上記
水酸基含有（メタ）アクリル酸エステルとしては，
アクリル酸２−ヒドロキシエチル（２ＨＥＡ），アクリル酸４−ヒドロキシブチル，アクリル酸２−ヒドロキシプロピルが好ましい
　上記
水酸基含有（メタ）アクリル酸エステルの含有量は，
５〜３５重量％が好ましく
　
キ　「なお，上記アミド化合物（式（Ｉ）で表され重合可能な官能基を有するアミド化合物）の中でも，ホモポリマーを形成した際のＴｇが−１０℃以上であるものについては，前述の「ホモポリマーのＴｇが−１０℃以上のモノマー」として使用してもよい（即ち，上記アミド化合物と上記ホモポリマーのＴｇが−１０℃以上のモノマーとが重複してもよい）。このようなアミド化合物を用いると，後述の粘着シートの水分率を高めることができると同時に，高温での接着信頼性が向上するため，好ましい。このようなアミド化合物としては，例えば，Ｎ−ヒドロキシエチルアクリルアミド（ＨＥＡＡ），Ｎ−ビニル−２−ピロリドン（ＮＶＰ）等が挙げられる。
　上記アミド化合物の含有量は，特に限定されないが，アクリル系ポリマーを形成する全モノマー成分（モノマー成分全量）（１００重量％）に対して，５〜２０重量％が好ましく，より好ましくは５〜１７重量％，さらに好ましくは５〜１５重量％である。含有量を５重量％以上とすることにより，高温での接着信頼性が向上する。一方，含有量を２０重量％以下とすることにより，段差吸収性が向上する。」（段落0061〜0062）
　
ク　「上記
アクリル系ポリマーの重量平均分子量（Ｍｗ）は，４０万〜２００万が好ましく
　
ケ　「本発明のアクリル系粘着剤層を形成するための粘着剤組成物（アクリル系粘着剤組成物）には，必要に応じて，
架橋剤
シランカップリング剤
用いることができる
　上記架橋剤を用いることにより，アクリル系ポリマーを架橋し，アクリル系粘着剤層のゲル分率をコントロールすることができる。上記架橋剤としては，イソシアネート系架橋剤・・・などが挙げられる。上記架橋剤は単独で，又は２種以上を組み合わせて用いることができる。中でも，高温での接着信頼性向上の観点で，イソシアネート系架橋剤，エポキシ系架橋剤が好ましい。
特に，架橋剤として，イソシアネート系架橋剤を用いると，プラスチックフィルム基材に対するアクリル系粘着剤層の投錨性が向上するため，さらに粘着シートの加工性が向上する
　上記
イソシアネート系架橋剤（多官能イソシアネート化合物）としては
・・・
　さらに，上記粘着剤組成物は，
ガラスに対する接着性を向上させることを目的として，シランカップリング剤を含有していてもよい
　上記粘着剤組成物における上記シランカップリング剤の含有量は，ガラスに対する接着信頼性向上の観点から，例えば，アクリル系ポリマーを形成するモノマー成分全量（１００重量部）に対し，０．０１〜１重量部が好ましく，より好ましくは０．０３〜０．５重量部である。」（段落0079〜0087）
　
コ　「実施例
　以下に，実施例に基づいて本発明をより詳細に説明するが，本発明はこれらの実施例により限定されるものではない。なお，以下の記載及び表１中の「タケネートＤ１１０Ｎ」（固形分７５重量％）の配合量は，「タケネートＤ１１０Ｎ」の固形分換算の配合量（重量部）で表した。また，「ＫＢＭ−４０３」，「ＥＤＰ−３００」の配合量は，それぞれ「ＫＢＭ−４０３」，「ＥＤＰ−３００」そのもの（商品自体）の配合量（重量部）で表した。
実施例１
　モノマー成分として，アクリル酸２−エチルヘキシル（２ＥＨＡ）６９．７重量部，アクリル酸２−メトキシエチル（ＭＥＡ）１０重量部，アクリル酸２−ヒドロキシエチル（２ＨＥＡ）１３重量部，Ｎ−ビニル−２−ピロリドン（ＮＶＰ）６重量部，Ｎ−ヒドロキシエチルアクリルアミド（ＨＥＡＡ）１．３重量部，重合開始剤として２，２’−アゾビスイソブチロニトリル０．１重量部，及び重合溶媒として酢酸エチル２００重量部を，セパラブルフラスコに投入し，窒素ガスを導入しながら，１時間撹拌した。このようにして，重合系内の酸素を除去した後，６３℃に昇温し，１０時間反応させて酢酸エチルを加え，固形分濃度３０重量％のアクリル系ポリマー溶液を得た。
　表１に示すように，上記アクリル系ポリマー１００重量部に対して，架橋剤としてイソシアネート系架橋剤（三井化学（株）製，商品名「タケネートＤ１１０Ｎ」）を０．２重量部，シランカップリング剤としてγ−グリシドキシプロピルトリメトキシシラン（信越化学工業（株）製，商品名「ＫＢＭ−４０３」）０．１５重量部，架橋促進剤としてエチレンジアミンにプロピレンオキシドを付加したポリオール（（株）ＡＤＥＫＡ製，商品名「ＥＤＰ−３００」）０．２重量部を加え，粘着剤組成物（溶液）を調製した。
・・・
実施例２
　表１に示すように，モノマー成分として，アクリル酸ｎ−ブチル（ＢＡ）６９．７重量部，アクリル酸２−メトキシエチル（ＭＥＡ）１０重量部，アクリル酸２−ヒドロキシエチル（２ＨＥＡ）１３重量部，Ｎ−ビニル−２−ピロリドン（ＮＶＰ）６重量部，Ｎ−ヒドロキシエチルアクリルアミド（ＨＥＡＡ）１．３重量部を用い，シランカップリング剤「ＫＢＭ−４０３」を使用せず，・・・両面粘着シートを得た。
実施例３
　表１に示すように，モノマー成分として，アクリル酸２−エチルヘキシル（２ＥＨＡ）７５重量部，アクリル酸２−メトキシエチル（ＭＥＡ）１１．５重量部，アクリル酸２−ヒドロキシエチル（２ＨＥＡ）５重量部，Ｎ−ビニル−２−ピロリドン（ＮＶＰ）７重量部，Ｎ−ヒドロキシエチルアクリルアミド（ＨＥＡＡ）１．５重量部を用い，・・・両面粘着シートを得た。
実施例４
　表１に示すように，モノマー成分として，アクリル酸２−エチルヘキシル（２ＥＨＡ）７０重量部，アクリル酸２−メトキシエチル（ＭＥＡ）１１．５重量部，アクリル酸２−ヒドロキシエチル（２ＨＥＡ）１０重量部，Ｎ−ビニル−２−ピロリドン（ＮＶＰ）７重量部，Ｎ−ヒドロキシエチルアクリルアミド（ＨＥＡＡ）１．５重量部を用いた以外は実施例１と同様にして，・・・両面粘着シートを得た。
実施例５
　表１に示すように，モノマー成分として，アクリル酸２−エチルヘキシル（２ＥＨＡ）６５重量部，アクリル酸２−メトキシエチル（ＭＥＡ）１１．５重量部，アクリル酸２−ヒドロキシエチル（２ＨＥＡ）１５重量部，Ｎ−ビニル−２−ピロリドン（ＮＶＰ）７重量部，Ｎ−ヒドロキシエチルアクリルアミド（ＨＥＡＡ）１．５重量部を用いた以外は実施例１と同様にして，・・・両面粘着シートを得た。
実施例６
　表１に示すように，・・・「タケネートＤ１１０Ｎ」の使用量を０．１２重量部に変更した以外は実施例５と同様にして，・・・両面粘着シートを得た。
実施例７
　表１に示すように，・・・「タケネートＤ１１０Ｎ」の使用量を０．４５重量部に変更した以外は実施例５と同様にして，・・・両面粘着シートを得た。
実施例８
　表１に示すように，モノマー成分として，アクリル酸２−エチルヘキシル（２ＥＨＡ）６０重量部，アクリル酸２−メトキシエチル（ＭＥＡ）１１．５重量部，アクリル酸２−ヒドロキシエチル（２ＨＥＡ）１５重量部，Ｎ−ビニル−２−ピロリドン（ＮＶＰ）７重量部，Ｎ−ヒドロキシエチルアクリルアミド（ＨＥＡＡ）１．５重量部，アクリル酸（ＡＡ）５重量部を用いた以外は実施例１と同様にして，・・・両面粘着シートを得た。
・・・
[表１］
[表２］
（省略）
　表１及び表２の結果から明らかなように，本発明の粘着シート（実施例）は，高い無色透明性を有し，耐白化性，高温での接着信頼性，段差吸収性に優れていた。・・・
　表１中の略語は以下の通りである。
２ＥＨＡ：アクリル酸２−エチルヘキシル
ＢＡ：アクリル酸ｎ−ブチル
ＭＥＡ：アクリル酸２−メトキシエチル
２ＨＥＡ：アクリル酸２−ヒドロキシエチル
ＮＶＰ：Ｎ−ビニル−２−ピロリドン
ＨＥＡＡ：Ｎ−ヒドロキシエチルアクリルアミド
ＡＡ：アクリル酸
ＥＡ：アクリル酸エチル
タケネートＤ１１０Ｎ：イソシアネート系架橋剤，三井化学（株）製
ＫＢＭ−４０３：γ−グリシドキシプロピルトリメトキシシラン，信越化学工業（株）製
ＥＤＰ−３００：エチレンジアミンにプロピレンオキシドを付加したポリオール，（株）ＡＤＥＫＡ製」（段落0122〜0151）
　
サ　「本発明の光学用粘着シートは，光学部材等の貼り合わせや，光学製品の製造等に用いられる。このような用途に本発明の粘着シートを用いると，製品（タッチパネル等）の視認性や外観の妨げとなり得る上記の気泡や浮きの発生，白濁化等の現象が抑制されるため，美しい仕上がりの製品が得られる。」（段落0152）
　
４．引用例１に記載された発明
　摘示ア，ウ〜カ及びク〜コの記載を総合すれば，引用例１には次のとおりの発明（以下「引用発明」という。）が記載されているといえる。
　
　「アクリル系ポリマー，イソシアネート系架橋剤（多官能イソシアネート化合物）及びシランカップリング剤を含有してなり，
前記アクリル系ポリマーが，ホモポリマーを形成した際のガラス転移温度が−１０℃以上であるモノマー，炭素数が３〜１０の直鎖又は分岐鎖状のアルキル基を有する（メタ）アクリル酸アルキルエステル及び／又は（メタ）アクリル酸アルコキシアルキルエステル並びに水酸基含有（メタ）アクリル酸エステルを必須のモノマー成分として形成された重合体であり，
前記炭素数が３〜１０の直鎖又は分岐鎖状のアルキル基を有する（メタ）アクリル酸アルキルエステルが，アクリル酸２−エチルヘキシル（２ＥＨＡ）及び／又はアクリル酸ｎ−ブチル（ＢＡ）を含み，
前記水酸基含有（メタ）アクリル酸エステルが，アクリル酸２−ヒドロキシエチル（２ＨＥＡ），アクリル酸４−ヒドロキシブチル，アクリル酸２−ヒドロキシプロピルから選ばれる１種または２種以上であり，
前記炭素数が３〜１０の直鎖又は分岐鎖状のアルキル基を有する（メタ）アクリル酸アルキルエステル及び／又は（メタ）アクリル酸アルコキシアルキルエステルが，前記アクリル系ポリマーを形成するモノマー成分全量（１００重量％）に対して，５０〜９５重量％であり，
前記水酸基含有（メタ）アクリル酸エステルの含有量が，前記アクリル系ポリマーを形成するモノマー成分全量（１００重量％）に対して５〜３５重量％であり，
前記アクリル系ポリマーの重量平均分子量（Ｍｗ）が，４０万〜２００万であり，
かつ，２３℃における貯蔵弾性率が０．８×１０5〜５．０×１０5Ｐａである，
光学用粘着シートに用いられる，
アクリル系粘着剤」
　
５．対比
　本願発明と引用発明とを対比する。
（１）　引用発明の「イソシアネート系架橋剤（多官能イソシアネート化合物）」及び「シランカップリング剤」は，本願発明の「ポリイソシアネート系硬化剤（Ｂ）（ただし，トリレンジイソシアネートのトリメチロールプロパンアダクト体を除く）」及び「シランカップリング剤（Ｃ）」に各々相当する。
　
（２）　引用発明の「アクリル系ポリマー」と本願発明の「アクリル系共重合体（Ａ）」とを以下に対比する。
ア　本願明細書では，ＳＰ値（溶解度パラメーター）は、Fedorsの算出法により単量体の構造から計算により算出されるものであって，当該ＳＰ値を求める式及び主な原子または原子団に与えられたΔｅｉ及びΔｖｉの固有値も記載されている（段落0029〜0036）。その記載に鑑みると，引用発明の「炭素数が３〜１０の直鎖又は分岐鎖状のアルキル基を有する（メタ）アクリル酸アルキルエステル」のＳＰ値は「８（ｃａｌ／ｃｍ3）1/2以上９．００（ｃａｌ／ｃｍ3）1/2未満」であると認められる。そして，引用発明の「炭素数が３〜１０の直鎖又は分岐鎖状のアルキル基を有する（メタ）アクリル酸アルキルエステル」が「アクリル酸２−エチルヘキシル（２ＥＨＡ）及び／又はアクリル酸ｎ−ブチル（ＢＡ）を含」む点は，本願発明の「アルキル基含有エチレン性不飽和単量体（Ａ１）」が「ブチルアクリレートおよび２−エチルヘキシルアクリレートの少なくともいずれかを含」む点と一致する。
　そうすると，引用発明の「炭素数が３〜１０の直鎖又は分岐鎖状のアルキル基を有する（メタ）アクリル酸アルキルエステル」は，本願発明の「ＳＰ値８（ｃａｌ／ｃｍ3）1/2以上９．００（ｃａｌ／ｃｍ3）1/2未満のアルキル基含有エチレン性不飽和単量体（Ａ１）」に相当する。
イ　また，引用発明の「水酸基含有（メタ）アクリル酸エステル」は「アクリル酸２−ヒドロキシエチル（２ＨＥＡ），アクリル酸４−ヒドロキシブチル，アクリル酸２−ヒドロキシプロピルから選ばれる１種または２種以上である水酸基含有（メタ）アクリル酸エステル」であるところ，本願明細書の表２（段落0036）によれば，アクリル酸２−ヒドロキシエチル（２ＨＥＡ），アクリル酸４−ヒドロキシブチル，アクリル酸２−ヒドロキシプロピルのＳＰ値及びホモポリマーのガラス転移温度（Ｔｇ）は，それぞれ，ＳＰ値１２．４５及びＴｇ−１５℃，ＳＰ値１１．６０及びＴｇ−２５℃並びにＳＰ値１１．８３及びＴｇ−７℃と記載されている。そうすると，引用発明の「水酸基含有（メタ）アクリル酸エステル」は，本願発明の「水酸基（ａ１）・・・を有し，かつホモポリマーのガラス転移温度（Ｔｇ）が，−４０℃以上１２０℃以下である」とされる「ＳＰ値９．００（ｃａｌ／ｃｍ3）1/2以上１５（ｃａｌ／ｃｍ3）1/2以下の極性基含有エチレン性不飽和単量体（Ａ２）」に相当する。
ウ　そして，引用発明のアクリル系ポリマーが「ホモポリマーを形成した際のガラス転移温度が−１０℃以上であるモノマー」を必須成分として含む点は，本願発明のアクリル系共重合体（Ａ）との相違点とはならない。
エ　そうすると，引用発明の「アクリル系ポリマー」は，下記相違点１〜３の点を除き，本願発明の「アクリル系共重合体（Ａ）」に相当するといえる。
　
（３）　してみると，本願発明と引用発明との一致点及び相違点は次のとおりである。
　
＜一致点＞
　アクリル系共重合体（Ａ）と，ポリイソシアネート系硬化剤（Ｂ）（ただし，トリレンジイソシアネートのトリメチロールプロパンアダクト体を除く）及びシランカップリング剤（Ｃ）とを含み，
　前記アクリル系共重合体（Ａ）は，ＳＰ値８（ｃａｌ／ｃｍ3）1/2以上９．００（ｃａｌ／ｃｍ3）1/2未満のアルキル基含有エチレン性不飽和単量体（Ａ１）と，ＳＰ値９．００（ｃａｌ／ｃｍ3）1/2以上１５（ｃａｌ／ｃｍ3）1/2以下の極性基含有エチレン性不飽和単量体（Ａ２）とをラジカル重合してなり，
　前記ＳＰ値８（ｃａｌ／ｃｍ3）1/2以上９．００（ｃａｌ／ｃｍ3）1/2未満のアルキル基含有エチレン性不飽和単量体（Ａ１）は，ブチルアクリレートおよび２−エチルヘキシルアクリレートの少なくともいずれかを含み，
　前記極性基を有するエチレン性不飽和単量体（Ａ２）は，水酸基（ａ１），アミド基（ａ２），アミノ基（ａ３），およびニトリル基（ａ４）からなる群より選択される１種以上の極性基を有し，かつホモポリマーのガラス転移温度（Ｔｇ）が，−４０℃以上１２０℃以下である，
粘着剤
　
＜相違点１＞
　アクリル系共重合体（Ａ）（アクリル系ポリマー）を構成する極性基含有エチレン性不飽和単量体（Ａ２）（水酸基含有（メタ）アクリル酸エステル）の割合に関して，本願発明は「２０〜６０重量％」と特定しているのに対し，引用発明は「５〜３５重量％」と特定している点
　
＜相違点２＞
　アクリル系共重合体（Ａ）（アクリル系ポリマー）を構成するアルキル基含有エチレン性不飽和単量体（Ａ１）（炭素数が３〜１０の直鎖又は分岐鎖状のアルキル基を有する（メタ）アクリル酸アルキルエステル）の割合に関して，本願発明は「４０〜８０重量％」と特定しているのに対し，引用発明は「５０〜９５重量％」と特定している点
　
＜相違点３＞
　アクリル系共重合体（Ａ）（アクリル系ポリマー）の重量平均分子量について，本願発明では「２０万〜１００万」と特定しているのに対し，引用発明では「４０万〜２００万」と特定している点
　
＜相違点４＞
　粘着剤の用途について，本願発明では「タッチパネル用」と特定しているのに対し，引用発明では特定していない点
　
６．判断
　以下，上記相違点について検討する。
（１）相違点１について
　本願発明における「ＳＰ値９．００（ｃａｌ／ｃｍ3）1/2以上１５（ｃａｌ／ｃｍ3）1/2以下の極性基含有エチレン性不飽和単量体（Ａ２）」の割合である「２０〜６０重量％」と，引用発明における「水酸基含有（メタ）アクリル酸エステル」の含有量である「５〜３５重量％」とは，「２０〜３５重量％」で重複一致しており，この点は実質的な相違点とはいえない。
　仮に実質的な相違点であるといえるとしても，引用例１では，「水酸基含有（メタ）アクリル酸エステルの含有量は，特に限定されないが，アクリル系ポリマーを形成する全モノマー成分（モノマー成分全量）（１００重量％）に対して，５〜３５重量％が好ましく，より好ましくは１０〜３０重量％，さらに好ましくは１５〜３０重量％である。含有量を５重量％以上とすることにより，後述の粘着シートの水分率を高くしやすく，前記水分率を高めることによって耐白化性が向上する。一方，含有量を３５重量％以下とすることにより，高湿下での凝集力が小さくなり過ぎない」（摘示カ）と記載され，さらに好ましい含有量の下限値は「１５重量％」であると記載されていることから，塗工性や耐腐食性やアウトガス等にも着目しつつ，引用発明において，粘着シートの水分率をさらに高め耐白化性をより向上させることができるより好ましい範囲として，当該含有量の下限値を「２０重量％」と設定してみる程度のことは，当業者が適宜なし得る設計事項にすぎないものである。
　そして，それによる効果について検討しても，引用発明においても，高い無色透明性，耐白化性，高温での接着信頼性，段差吸収性，加工性，気泡や浮きの発生の抑制に優れていることは，摘示イ及びコ等に示されているとおりであって，本願発明の効果が格別顕著であるともいえない。また，当該含有量の下限値である「２０重量％」に臨界的な意義を認めることもできない。
　
（２）相違点２について
　本願発明における「ＳＰ値８（ｃａｌ／ｃｍ3）1/2以上９．００（ｃａｌ／ｃｍ3）1/2未満のアルキル基含有エチレン性不飽和単量体（Ａ１）」の割合である「４０〜８０重量％」と，引用発明における「炭素数が３〜１０の直鎖又は分岐鎖状のアルキル基を有する（メタ）アクリル酸アルキルエステル」の含有量である「５０〜９５重量％」とは，「５０〜８０重量％」で重複一致しており，この点は実質的な相違点とはいえない。
　仮に実質的な相違点であるといえるとしても，（１）で述べたとおり，引用発明において，「水酸基含有（メタ）アクリル酸エステル」の含有量の下限値を「２０重量％」と設定してみる程度のことは，当業者が適宜なし得る設計事項にすぎないものであるといえるから，残りの成分である「炭素数が３〜１０の直鎖又は分岐鎖状のアルキル基を有する（メタ）アクリル酸アルキルエステル」の含有量の上限値を「８０重量％」と設定してみる程度のことは，当業者が適宜なし得る設計事項にすぎないものである。そして，それによる効果についても（１）で述べたとおりである。
　
（３）相違点３について
　本願発明における「アクリル系共重合体（Ａ）」の重量平均分子量「２０万〜１００万」と，引用発明における「アクリル系ポリマー」の重量平均分子量「４０万〜２００万」とは，「４０万〜１００万」で重複一致しており，この点は実質的な相違点とはいえない。
　仮に実質的な相違点であるといえるとしても，引用例１では，「重量平均分子量を４０万以上とすることにより，高温での接着信頼性が向上する。一方，重量平均分子量を２００万以下とすることにより，粘着剤組成物の粘度が高くなり過ぎず，塗工性が向上する」（摘示ク）と記載され，さらに好ましい重量平均分子量の上限値は「１５０万」であると記載されていることから，高温での接着信頼性性や塗工性等にも着目しつつ，引用発明において，塗工性をより向上させることができるより好ましい範囲として，当該重量平均分子量（Ｍｗ）の上限値を「１００万」と設定してみる程度のことは，当業者が適宜なし得る設計事項にすぎないものである。
　そして，それによる効果について検討しても，引用発明においても，高い無色透明性，耐白化性，高温での接着信頼性，段差吸収性，加工性，気泡や浮きの発生の抑制に優れていることは，摘示イ及びコ等に示されているとおりであって，本願発明の効果が格別顕著であるともいえない。また，当該重量平均分子量の上限値である「１００万」に臨界的な意義を認めることもできない。そもそも，本願明細書においては，「アクリル系共重合体（Ａ）の重量平均分子量は，２０万〜１００万が好ましい。重量平均分子量を前記範囲内にすることで粘着性および耐剥がれ性がより向上する」（段落0046）と記載されているのであって，当該重量平均分子量が相違することによるこれらの効果は，当業者であれば予測し得る程度のものにすぎない。
　
（４）相違点４について
　引用例１においては，光学用粘着シートをタッチパネル用に適用することが記載されている（摘示イ及びサ）から，引用発明における光学用粘着シートに用いられるアクリル系粘着剤をタッチパネル用に適用することは，当業者が容易になし得ることにすぎない。
　そして，それによる効果も，当業者であれば予測し得る程度のものである。
   
７．まとめ
　上記検討のとおり，本願発明は，引用例１に記載された発明に基いて当業者が容易に発明をすることができたものであるから，特許法第２９条第２項の規定により，特許を受けることができない。
　
　
　
第５　むすび
       
　以上のとおり，本願発明，すなわち，平成２６年１０月２７日提出の手続補正書によって補正された特許請求の範囲の請求項１に係る発明は，引用例１に記載された発明に基いて当業者が容易に発明をすることができたものであるから，特許法第２９条第２項の規定により特許を受けることができない。
　当審における拒絶理由は妥当なものである。
　したがって，他の請求項に係る発明について更に検討するまでもなく，本願は拒絶すべきものである。
    
　よって，結論のとおり審決する。